(57)【要約】【課題】シート状の成形品を構成する無黄変または難黄変のウレタンエラストマーを形成するために使用される新規な組成物を提供すること。【解決手段】（Ａ）非芳香族系のイソシアネートと、数平均分子量５００〜１０，０００の活性水素基含有化合物とを反応させて得られるイソシアネート基末端プレポリマー（ａ１）の末端イソシアネート基をブロック化剤で封鎖した、潜在イソシアネート基含有量が２〜１５質量％であり、平均官能基数が２〜３である第１のブロックイソシアネート（Ａ１）；およびウレトジオン二量体を２０質量％以上の割合で含むポリイソシアネート変性体（ａ２）のイソシアネート基をブロック化剤で封鎖した第２のブロックイソシアネート（Ａ２）；並びに（Ｂ）数平均分子量が２５０〜１２，０００の活性水素基含有化合物を混合してなる一液硬化型のエラストマー形成性組成物。【選択図】なし【特許請求の範囲】
【請求項１】
シート状の成形品を構成する、ＪＩＳ−Ａ硬度が３０〜６０のポリウレタンエラストマー
を形成するための組成物であって、
（Ａ）非芳香族系のイソシアネートと、数平均分子量５００〜１０，０００の活性水素基含有化合物とを反応させて得られるイソシアネート基末端プレポリマー（ａ１）の末端イソシアネート基をブロック化剤で封鎖した、潜在イソシアネート基含有量が２〜１５質量％であり、平均官能基数が２〜３である第１のブロックイソシアネート（Ａ１）、および
ウレトジオン二量体を２０質量％以上の割合で含むポリイソシアネート変性体（ａ２）の
イソシアネート基をブロック化剤で封鎖した第２のブロックイソシアネート（Ａ２）、並
びに
（Ｂ）数平均分子量が２５０〜１２，０００の活性水素基含有化合物を
混合してなる一液硬化型のエラストマー形成性組成物。
【請求項２】
前記ポリイソシアネート変性体（ａ２）が、ウレトジオン二量体を２０〜８０質量％の割
合で含む請求項１に記載のエラストマー形成性組成物。
【請求項３】
前記ポリイソシアネート変性体（ａ２）が、更にイソシアヌレート環状三量体を２０〜８
０質量％の割合で含む請求項２に記載の常温で液状であるエラストマー形成性組成物。
【請求項４】
（Ｃ）難燃剤を含有する請求項１乃至請求項３の何れかに記載のエラストマー形成性組成
物。
【請求項５】
ポリウレタンエラストマーからなるシートを製造するために、金型内において硬化処理さ
れる請求項１乃至請求項４の何れかに記載のエラストマー形成性組成物。
【請求項６】
繊維性基布の少なくとも一面にエラストマー層が積層されてなる複合シートを製造するた
めに、当該繊維性基布の少なくとも一面に塗布された後に硬化処理される請求項１乃至請
求項４の何れかに記載のエラストマー形成性組成物。
【請求項７】
繊維性基布の内部にエラストマーの連続相が含有されてなる複合シートを製造するために
、当該繊維性基布に含浸された後に硬化処理される請求項１乃至請求項４の何れかに記載
のエラストマー形成性組成物。
【請求項８】
ポリウレタンエラストマーからなるシートを製造する方法であって、
請求項１乃至請求項４の何れかに記載のエラストマー形成性組成物を金型内で硬化処理す
る工程を含むエラストマーシートの製造方法。
【請求項９】
繊維性基布の少なくとも一面にエラストマー層が積層されてなる複合シートを製造する方
法であって、
請求項１乃至請求項４の何れかに記載のエラストマー形成性組成物を繊維性基布の少なく
とも一面に塗布する工程と、当該エラストマー形成性組成物による塗膜を硬化させてエラ
ストマー層を形成する工程とを含む複合シートの製造方法。
【請求項１０】
繊維性基布の内部にエラストマーの連続相が含有されてなる複合シートを製造する方法で
あって、
請求項１乃至請求項４の何れかに記載のエラストマー形成性組成物に繊維性基布を浸漬す
る工程と、当該繊維性基布に含浸されたエラストマー形成性組成物を硬化させる工程とを
含む複合シートの製造方法。
【請求項１１】
繊維性基布の少なくとも一面にエラストマー層が積層されてなる建築工事用シートを製造
する方法であって、
請求項１乃至請求項４の何れかに記載のエラストマー形成性組成物を繊維性基布の少なく
とも一面に塗布する工程と、当該エラストマー形成性組成物による塗膜を硬化させてエラ
ストマー層を形成する工程とを含む建築工事用シートの製造方法。
【請求項１２】
繊維性基布の内部にエラストマーの連続相が含有されてなる建築工事用シートを製造する
方法であって、
請求項１乃至請求項４の何れかに記載のエラストマー形成性組成物に繊維性基布を浸漬す
る工程と、当該繊維性基布に含浸されたエラストマー形成性組成物を硬化させる工程とを
含む建築工事用シートの製造方法。
【発明の詳細な説明】
【技術分野】
【０００１】
本発明は、エラストマー形成性組成物、エラストマーシートの製造方法、複合シートの製造方法、建築工事用シートの製造方法に関し、さらに詳しくは、シート状の成形品を構成する無黄変または難黄変のポリウレタンエラストマーを形成するために好適に使用される新規な組成物、当該組成物を使用して行うシート状の成形品（エラストマーシート・複合シート・建築工事用シート）の製造方法に関する。
【背景技術】
【０００２】
〔エラストマーシート〕
よごれ防止マット、玄関マット、机上マットなどの用途に、軟質ポリ塩化ビニルからなるエラストマーシートが使用されている。
【０００３】
かかるエラストマーシートは、液状またはゾル状の塩化ビニル組成物を金型内で冷却または加熱して固化（硬化）させることにより製造することができる。
【０００４】
しかしながら、軟質ポリ塩化ビニルは、ＤＯＰなどの可塑剤による環境ホルモンの問題、焼却に伴って発生するダイオキシンの問題などを有している。
【０００５】
このため、環境衛生などの事情から、軟質ポリ塩化ビニルに代わるエラストマーシートの材料開発が望まれていた。
【０００６】
このような事情から、最近において、ポリウレタンからなるエラストマーシートが紹介されている。
【０００７】
かかるエラストマーシートを形成するためのウレタン系組成物（ポリウレタン原料）として、イソシアネート化合物（主剤）と、活性水素基含有化合物（硬化剤）とからなる二液硬化型の組成物が使用されている。
【０００８】
しかしながら、二液硬化型のウレタン系組成物を使用してエラストマーシートを製造するためには、第１液を収容するタンク、第２液を収容するタンク、第１液と第２液とを一定の割合で混合するための機構（ミキシングヘッド）などの設備が必要となり、シートの製造装置としての構成が複雑となる。
【０００９】
また、二液硬化型のウレタン系組成物にあっては、二液混合後の可使時間（ポットライフ）が短く、かつ、硬化速度の制御が困難である。
【００１０】
このため、混合してから短時間で流動性が低下して面積の大きいシートを形成することができなかったり、形成されるシートの厚みにバラツキが生じたりすることがある。
〔複合シート〕
建築養生・塗装飛散防止・落下物対策などのために使用する建築工事用シート；軒出しテント、屋形テント、テント倉庫、ルーフィング用、看板用、野積みシートなどのテントシート；自動車用幌シート；フレキシブルコンテナなどとして、繊維性基布とエラストマーとの複合シート知られている。例えば、「ターポリン」と称される複合シートは、防水性を要求されるが、通気性について要求されない用途において好適に使用されている。また、最近の建築養生シートにおいては、風圧の軽減性能と、軽量であるという点からメッシュタイプのシートが好適に使用されている。
【００１１】
かかる複合シートには、（ｉ）繊維性基布の少なくとも一面にエラストマー層が積層されてなる積層型の複合シート、（ii）繊維性基布の両面にエラストマー層が積層されるとともに、当該繊維性基布の内部にエラストマーの連続相が含有されてなる含浸型の複合シートがある。
【００１２】
上記（ｉ）の積層型の複合シートは、エラストマー形成性組成物を繊維性基布の少なくとも一面に塗布（コーティング）することにより、当該エラストマー形成性組成物の塗膜を形成し、次いで、当該塗膜を硬化させてエラストマー層を形成することにより製造することができる。
【００１３】
また、上記（ii）の含浸型の複合シートは、エラストマー形成性組成物に繊維性基布を浸漬（ディッピング）することにより、エラストマー形成性組成物を繊維性基布に含浸させ、次いで、含浸されたエラストマー形成性組成物を硬化させ、繊維性基布の表面および内部にエラストマーの連続相を形成することにより製造することができる。
【００１４】
繊維性基布とエラストマーの複合シートとして、特定の複合糸から形成された繊維性基布の少なくとも一面が、軟質塩化ビニル系樹脂組成物層により被覆されてなるものが知られている（例えば、特許文献１参照。）。
【００１５】
この軟質塩化ビニル系樹脂組成物層は、繊維性基布の少なくとも一面に塗布した軟質塩化ビニルペーストゾルを固化することにより形成される。
【００１６】
しかしながら、軟質ポリ塩化ビニルは、ＤＯＰなどの可塑剤による環境ホルモンの問題、焼却に伴って発生するダイオキシンの問題などを有している。
【００１７】
このため、環境衛生などの事情から、複合シートを構成するエラストマーとして、軟質ポリ塩化ビニルに代わる材料の開発が望まれていた。
【００１８】
繊維性基布とエラストマーの複合シートとして、下記（１）〜（３）のような積層シートが紹介されている。
（１）繊維性基布の少なくとも一面に、ウレタン系樹脂と、難燃剤（難燃性付与剤・難燃助剤）と、特定の架橋剤（アジリジン系化合物、カルボジイミド系化合物、オキサゾリン系化合物およびカップリング剤から選ばれた少なくとも１種）とを含む難燃性ウレタン系樹脂層が積層されてなる積層シート（例えば、特許文献２参照。）。
【００１９】
この難燃性ウレタン系樹脂層は、ウレタン系樹脂を含有する組成物（溶液または水性エマルジョン）を繊維性基布の少なくとも一面に塗布した後、これを熱処理することにより形成される。
（２）繊維性基布の少なくとも一面に、ウレタン系樹脂と難燃性付与剤と特定の架橋剤とを含む高難燃性中間層と；ウレタン系樹脂と難燃助剤とカップリング剤（架橋剤）とを含む準難燃性最外層とが積層されてなる積層シート（例えば、特許文献３参照。）。
【００２０】
これら高難燃性中間層および準難燃性最外層は、ウレタン系樹脂を含有する中間層形成用の組成物（溶液または水性エマルジョン）を繊維性基布の少なくとも一面に塗布した後、ウレタン系樹脂を含有する最外層形成用の組成物（溶液または水性エマルジョン）を塗布し、その後、これを熱処理することにより形成される。
（３）繊維性基布の少なくとも一面に、ウレタン系樹脂／アクリル系樹脂の樹脂混合物と、シリコーン系樹脂と、特定の架橋剤（アジリジン系化合物、カルボジイミド系化合物、オキサゾリン系化合物、イソシアネート系化合物および／またはカップリング剤）とを含む樹脂層が積層されてなる積層シート（例えば、特許文献４参照。）。
【００２１】
この樹脂層は、ウレタン系樹脂／アクリル系樹脂の樹脂混合物と、シリコーン系樹脂と、特定の架橋剤とを含有する組成物（溶液または水性エマルジョン）を繊維性基布の少なくとも一面に塗布した後、これを熱処理することにより形成される。
【００２２】
しかしながら、上記（１）〜（３）の積層シート（複合シート）においては、繊維性基布の少なくとも一面に積層される樹脂層（難燃性ウレタン系樹脂層，高難燃性中間層／準難燃性最外層）を形成するための組成物に含有されるウレタン系樹脂が、既に高分子化された固形物であって、当該固形物を有機溶剤に溶解した溶液、または水に分散した水性エマルジョンとして使用される（繊維性基布に塗布される）ものであるため、繊維性基布と馴染みにくく、この結果、当該ウレタン系樹脂によって繊維性基布の表面を均質に被覆することができずに塗布ムラを発生させたり、形成される難燃性ウレタン系樹脂層（エラストマー層）と繊維性基布との間で層間剥離を生じたりする。また、上記（１）〜（３）の積層シートは、建築工事用シートなどに要求される柔軟性を有するものとならない。
【００２３】
また、ウレタン系樹脂の溶液を繊維性基布に塗布して樹脂層（エラストマー）を形成する場合には、引火性のある有機溶剤を回収する設備や工程が必須となる。このため、ポリ塩化ビニルによる複合シートを製造していたときの既存設備・方法をそのまま採用することができない。
【００２４】
他方、ウレタン系樹脂の水性エマルジョンを繊維性基布に塗布して樹脂層を形成する場合には、分散媒である水の除去（乾燥処理）に長時間を要し、製造効率に劣る。
【００２５】
さらに、上記（１）〜（３）の積層シートを製造（エラストマーを形成）するには、特定の架橋剤による架橋工程が必須となる。この架橋反応は複雑な機構であって、所期の機械的強度を有するエラストマーを形成するよう制御することはきわめて困難である。
【００２６】
また、アジリジン系化合物やオキサゾリン系化合物など、使用される架橋剤は、人体に有害であり、環境衛生の観点から使用を避けることが望ましい。
【００２７】
しかも、ウレタン系樹脂の水性エマルジョンを繊維性基布に塗布して形成される樹脂層（エラストマー）は、架橋工程を実施しても、機械的強度および耐摩耗性が低く、建築工事用シートの構成材料などに要求される性能を具備することができない。
【００２８】
建築工事用シートなどを構成するエラストマーには、繊維性基布への追従性、複合シートとしての柔軟性を確保するなどの観点から、ある程度低硬度であること（ＪＩＳ−Ａ硬度で６０以下）が必要である。また、当該エラストマーには、ある程度高い引張強度（例えば３ＭＰａ以上）も要求される。
【００２９】
しかしながら、従来公知の建築工事用シートなどを構成するエラストマーは、これらの物性（低硬度および高引張強度）を共に具備するものではなかった。
【００３０】
また、通常屋外で使用される建築工事用シート、テントシート、自動車用の幌シートなどを構成するエラストマーには、紫外線による経時的な着色（黄変）がないことが要求される。
【特許文献１】特開２００２−３０５７２号公報
【特許文献２】特開平１１−３０２９７９号公報
【特許文献３】特開平１１−３２３７３６号公報
【特許文献４】特開２００２−６９８５４号
【発明の開示】
【発明が解決しようとする課題】
【００３１】
本発明は以上のような事情に基いてなされたものである。
【００３２】
本発明の目的は、シート状の成形品（エラストマーシートまたは複合シート）を構成する無黄変または難黄変のポリウレタンエラストマーを形成するために好適に使用される新規な組成物を提供することにある。
【００３３】
本発明の他の目的は、シート状の成形品を構成する無黄変または難黄変の難燃性ポリウレタンエラストマーを形成するために好適に使用される新規な組成物を提供することにある。
【００３４】
本発明の他の目的は、第１液と第２液の混合機構、高圧ポンプ、高い密閉性の金型などを要しない簡単な構成の製造装置を用いて、シート状の成形品を構成するポリウレタンエラストマーを容易に形成することができる一液硬化型の組成物を提供することにある。
【００３５】
本発明の他の目的は、ポリウレタンエラストマーを形成することができる一液硬化型の組成物であって、有機溶剤および水を含有しない無溶剤タイプの組成物を提供することにある。
【００３６】
本発明の他の目的は、ポリ塩化ビニルにより構成されるシート状成形品を製造する場合と同様の製造設備・方法で、シート状の成形品を構成するポリウレタンエラストマーを容易に形成することができる一液硬化型の組成物を提供することにある。
【００３７】
本発明の他の目的は、短い時間で硬化して、所期の物性（硬度および引張強度）を有するポリウレタンエラストマーを確実に形成することができる硬化性の良好な一液硬化型の組成物を提供することにある。
【００３８】
本発明の他の目的は、短い時間で硬化して、熱的安定性の良好なポリウレタンエラストマーを確実に形成することができる硬化性の良好な一液硬化型の組成物を提供することにある。
【００３９】
本発明の他の目的は、低硬度でありながら、ある程度高い機械的強度を有するウレタンエラストマーシートを形成することができる一液硬化型の組成物を提供することにある。
【００４０】
本発明の他の目的は、低硬度でありながら、金型からの取出しが容易なウレタンエラストマーシートを形成することができる一液硬化型の組成物を提供することにある。
【００４１】
本発明の他の目的は、厚みが均一で薄肉のウレタンエラストマーシートを形成することができる一液硬化型の組成物を提供することにある。
【００４２】
本発明の他の目的は、繊維性基布の少なくとも一面にウレタンエラストマー層が積層されてなる複合シートを製造するために好適に使用される一液硬化型の組成物を提供することにある。
【００４３】
本発明の他の目的は、繊維性基布の内部にウレタンエラストマーが含有されてなる複合シートを製造するために好適に使用される一液硬化型の組成物を提供することにある。
【００４４】
本発明の他の目的は、繊維性基布の少なくとも一面にウレタンエラストマー層が積層されてなる建築工事用シートを製造するために好適に使用される一液硬化型の組成物を提供することにある。
【００４５】
本発明の他の目的は、繊維性基布の内部にウレタンエラストマーが含有されてなる建築工事用シートを製造するために好適に使用される一液硬化型の組成物を提供することにある。
【００４６】
本発明の更に他の目的は、新規なエラストマー形成性組成物を使用するエラストマーシートの製造方法を提供することにある。
【００４７】
本発明の更に他の目的は、新規なエラストマー形成性組成物を使用する複合シートの製造方法を提供することにある。
【００４８】
本発明の更に他の目的は、新規なエラストマー形成性組成物を使用する建築工事用シートの製造方法を提供することにある。
【課題を解決するための手段】
【００４９】
本発明の組成物は、シート状の成形品を構成する、ＪＩＳ−Ａ硬度が３０〜６０のポリウレタンエラストマーを形成するための組成物であって、（Ａ）非芳香族系のイソシアネートと、数平均分子量５００〜１０，０００の活性水素基含有化合物とを反応させて得られるイソシアネート基末端プレポリマー（ａ１）〔以下、「特定のイソシアネートプレポリマー（ａ１）」という。〕の末端イソシアネート基をブロック化剤で封鎖した、潜在イソシアネート基含有量が２〜１５質量％であり、平均官能基数が２〜３である第１のブロックイソシアネート（Ａ１）；およびウレトジオン二量体を２０質量％以上の割合で含むポリイソシアネート変性体（ａ２）〔以下、「特定のポリイソシアネート変性体（ａ２）」という。〕のイソシアネート基をブロック化剤で封鎖した第２のブロックイソシアネート（Ａ２）；並びに（Ｂ）数平均分子量が２５０〜１２，０００の活性水素基含有化合物を混合してなる一液硬化型のエラストマー形成性組成物である。
【００５０】
本発明のエラストマー形成性組成物においては、下記の形態が好ましい。
〔１〕特定のポリイソシアネート変性体（ａ２）が、ウレトジオン二量体を２０〜８０質量％の割合で含むこと。
〔２〕特定のポリイソシアネート変性体（ａ２）が、ウレトジオン二量体を３０〜６０質量％の割合で含むこと。
〔３〕特定のポリイソシアネート変性体（ａ２）が、ウレトジオン二量体を２０〜８０質量％の割合で含み、イソシアヌレート環状三量体を８０〜２０質量％の割合で含むこと。
〔４〕特定のポリイソシアネート変性体（ａ２）が、ウレトジオン二量体を３０〜６０質量％の割合で含み、イソシアヌレート環状三量体を６０〜２０質量％の割合で含むこと。
〔５〕一液型のエラストマー形成性組成物が常温液状であること。
〔６〕特定のポリイソシアネート変性体（ａ２）が、ヘキサメチレンジイソシアネート（ＨＤＩ）の変性体からなること。
〔７〕特定のイソシアネートプレポリマー（ａ１）が、ＨＤＩのプレポリマーからなること。
〔８〕難燃剤を含有するものであること。
〔９〕ポリウレタンエラストマーからなるシート（単独のシート体）を製造するために、金型内において硬化処理されるものであること。
〔10〕繊維性基布の少なくとも一面にエラストマー層が積層されてなる複合シート（以下、「積層型の複合シート」ともいう。）を製造するために、当該繊維性基布の少なくとも一面に塗布された後に硬化処理されるものであること。
〔11〕繊維性基布の内部にエラストマーの連続相が含有されてなる複合シート（以下、「含浸型の複合シート」ともいう。）を製造するために、当該繊維性基布に含浸された後に硬化処理されるものであること。
【００５１】
本発明のエラストマーシートの製造方法は、本発明のエラストマー形成性組成物を金型内で硬化処理する工程を含むことを特徴とする。
【００５２】
本発明の複合シートの製造方法は、積層型の複合シートを製造する方法であって、本発明のエラストマー形成性組成物を繊維性基布の少なくとも一面に塗布する工程と、当該エラストマー形成性組成物による塗膜を硬化させてエラストマー層を形成する工程とを含むことを特徴とする。
【００５３】
本発明の複合シートの製造方法は、含浸型の複合シートを製造する方法であって、本発明のエラストマー形成性組成物に繊維性基布を浸漬する工程と、当該繊維性基布に含浸されたエラストマー形成性組成物を硬化させる工程とを含むことを特徴とする。
【００５４】
本発明の建築工事用シートの製造方法は、積層型の複合シートからなる建築工事用シートを製造する方法であって、本発明のエラストマー形成性組成物を繊維性基布の少なくとも一面に塗布する工程と、当該エラストマー形成性組成物による塗膜を硬化させてエラストマー層を形成する工程とを含むことを特徴とする。
【００５５】
本発明の建築工事用シートの製造方法は、含浸型の複合シートからなる建築工事用シートを製造する方法であって、本発明のエラストマー形成性組成物に繊維性基布を浸漬する工程と、当該繊維性基布に含浸されたエラストマー形成性組成物を硬化させる工程とを含むことを特徴とする。
【発明の効果】
【００５６】
本発明のエラストマー形成性組成物によれば以下の効果が奏される。
（１）シート状の成形品（エラストマーシート・複合シート）を構成する無黄変または難黄変性のポリウレタンエラストマーを確実に形成することができる。
（２）難燃剤を含有することにより、シート状の成形品を構成する無黄変または難黄変性の難燃性ポリウレタンエラストマーを確実に形成することができる。
（３）可塑剤による環境ホルモンの問題、焼却に伴うダイオキシンの問題などを発生させることはない。
（４）一液硬化型の常温液状組成物であるので、簡単な構成の製造装置を用いて、シート状の成形品を構成するポリウレタンエラストマーを容易に形成することができる。
（５）一液硬化型の組成物であるので、可使時間（ポットライフ）に制限がなく、保存安定性にも優れている。
（６）有機溶剤および水を含有しない無溶剤タイプの一液硬化型の組成物であるので、塗布または浸漬後、乾燥処理を実施することなく、直ちに硬化処理を実施することができる。
（７）有機溶剤および水を含有しない無溶剤タイプの一液硬化型の組成物であるので、溶剤を回収する設備や工程が不要であり、ポリ塩化ビニルにより構成されるシート状成形品を製造する場合と同様の製造設備・方法で、シート状の成形品を構成するポリウレタンエラストマーを容易に形成することができる。
（８）ウレトジオン基が導入された第２のブロックイソシアネート（Ａ２）を必須成分としているので、硬化性に優れ、短い時間で硬化して、所期の物性（硬度および引張強度）を有するポリウレタンエラストマーを確実に形成することができる。
（９）ウレトジオン二量体とともにイソシアヌレート環状三量体を一定の割合で含む特定のポリイソシアネート変性体（ａ２）のイソシアネート基をブロック化剤で封鎖して得られる第２のブロックイソシアネート（Ａ２）が含有されてなる組成物は、短い時間で硬化して、熱的安定性の良好なポリウレタンエラストマーを確実に形成することができる。
（９）低硬度（ＪＩＳ−Ａ硬度で６０以下）でありながら、ある程度高い機械的強度（引張強度が３ＭＰａ以上）を有するウレタンエラストマーシートを確実に形成することができる。
（10）低硬度（ＪＩＳ−Ａ硬度で６０以下）でありながら、金型からの取出しが容易なウレタンエラストマーシートを確実に形成することができる。
（11）厚みが均一で薄肉のウレタンエラストマーシートを確実に形成することができる。（12）建築工事用シートなどの構成要素として望ましい諸特性（無黄変または難黄変性・低硬度・高強度・耐摩耗性・繊維性基布に対する接着性および追従性）を兼ね備えたエラストマーを確実に形成することができる。
（13）耐摩耗性および柔軟性に優れた複合シート（積層型複合シートおよび含浸型複合シート）を確実に製造することができる。
【００５７】
本発明のエラストマーシートの製造方法によれば、無黄変または難黄変性・低硬度・高強度・耐摩耗性などの好ましい特性を兼ね備えたポリウレタンからなる、厚みが均一で薄肉のエラストマーシートを確実に製造することができる。
【００５８】
本発明の複合シートの製造方法によれば、無黄変または難黄変性・低硬度・高強度・耐摩耗性・繊維性基布に対する接着性および追従性などの好ましい特性を兼ね備えたエラストマーを構成要素とする複合シートを確実に製造することができる。
【００５９】
本発明の建築工事用シートの製造方法によれば、無黄変または難黄変性・低硬度・高強度・耐摩耗性・繊維性基布に対する接着性および追従性などの好ましい特性を兼ね備えたエラストマーを構成要素とする建築工事用シートを確実に製造することができる。
【発明を実施するための最良の形態】
【００６０】
＜シート状の成形品＞
本発明のエラストマー形成性組成物は、シート状の成形品を構成するポリウレタンエラストマーを形成するための組成物（ポリウレタン原料）である。
【００６１】
ここに、「シート状の成形品」には、（１）エラストマーのみからなるシート、（２）繊維性基布の少なくとも一面にエラストマー層が積層されてなる積層型の複合シート、（３）繊維性基布の内部にエラストマーの連続相が含有されてなる含浸型の複合シートが含まれる。
【００６２】
なお、「含浸型の複合シート」には、粗目布状の編織物（繊維性基布）を構成している糸が、エラストマーにより被覆されてなるネット状の成形品も含まれる。
【００６３】
本発明のエラストマー形成性組成物は、第１のブロックイソシアネート（Ａ１）と、第２のブロックイソシアネート（Ａ２）と、（Ｂ）活性水素基含有化合物とを混合してなる一液硬化型のエラストマー形成性組成物である。
【００６４】
以下、これらの必須成分について説明する。
＜第１のブロックイソシアネート（Ａ１）＞
本発明のエラストマー形成性組成物の必須成分である第１のブロックイソシアネート（Ａ１）は、特定のイソシアネートプレポリマー（ａ１）の末端イソシアネート基をブロック化剤で封鎖してなるブロックイソシアネートである。
【００６５】
第１のブロックイソシアネート（Ａ１）を得るために使用される特定のイソシアネートプレポリマー（ａ１）は、非芳香族系のイソシアネート〔以下、「非芳香族イソシアネート（ｉ）」ともいう。〕と、数平均分子量５００〜１０，０００の活性水素基含有化合物〔以下、「活性水素基含有化合物（ii）」ともいう。〕とを反応させることにより得られる。
【００６６】
特定のイソシアネートプレポリマー（ａ１）を得るために使用するイソシアネート〔非芳香族イソシアネート（ｉ）〕が「非芳香族系」であることにより、最終的に得られるエラストマーは、低硬度（ＪＩＳ−Ａで３０〜６０）であっても、ある程度高い機械的強度（引張強度で３ＭＰａ以上）を有するものとなる。
【００６７】
また、非芳香族イソシアネート（ｉ）は、実質的に無黄変のイソシアネートであるため、最終的に得られるエラストマーによって構成されるシート状の成形品（例えば、建築工事用シート）を長期間にわたり屋外で使用しても、当該成形品が経時的に着色（変色）するようなことはない。
【００６８】
非芳香族イソシアネート（ｉ）の具体例としては、水素添加トリレンジイソシアネート、水素添加キシリレンジイソシアネート、水素添加ジフェニルメタンジイソシアネート、水素添加テトラメチルキシリレンジイソシアネートなどの水素添加芳香族イソシアネート、イソホロンジイソシアネートなどの脂環式イソシアネート；テトラメチレンジイソシアネート、ヘキサメチレンジイソシアネート（ＨＤＩ）、３−メチル−１，５−ペンタンジイソシアネート、リジンジイソシアネートなどの脂肪族イソシアネートを挙げることができる。
【００６９】
これらのうち、入手が容易で、特定のイソシアネートプレポリマー（ａ１）の形成が容易であるなどの観点から、ＨＤＩを使用することが好ましい。
【００７０】
特定のイソシアネートプレポリマー（ａ１）を得るために使用する活性水素基含有化合物（ii）の数平均分子量は５００〜１０，０００とされ、好ましくは１０００〜２０００とされる。
【００７１】
活性水素基含有化合物（ii）の数平均分子量が５００〜１０，０００であることにより、得られるイソシアネート成分〔特定のイソシアネートプレポリマー（ａ１）〕中に一定量のソフトセグメントを導入することができ、この結果、最終的に得られるエラストマーにおけるソフトセグメントの含有割合が高くなり、当該エラストマーの機械的強度（特に破断時伸び）の向上を図ることができる。
【００７２】
活性水素基含有化合物（ii）の具体例としては、後述の（Ｂ）活性水素化合物として挙げられている化合物の中から数平均分子量が５００〜１０，０００のものが選択される。
【００７３】
特定のイソシアネートプレポリマー（ａ１）の合成方法としては、過剰量の非芳香族イソシアネート（ｉ）中に活性水素含有化合物（ii）を添加し、５０〜１００℃で１〜６時間反応させる方法が挙げられる。
【００７４】
特定のイソシアネートプレポリマー（ａ１）におけるイソシアネート基含有量（いわゆるＮＣＯ含量）としては、２〜１５質量％であることが好ましく、更に好ましくは４〜１０質量％とされる。
【００７５】
特定のイソシアネートプレポリマー（ａ１）の有する末端イソシアネート基を封鎖するブロック化剤としては、ε−カプロラクタム、ＭＥＫオキシム、アセト酢酸エチルなどを挙げることができる。
【００７６】
ブロック化反応は、特定のイソシアネートプレポリマー（ａ１）中に、前記ブロック化剤を添加し、反応させることにより行うことができる。
【００７７】
ブロック化剤の使用量としては、特定のイソシアネートプレポリマー（ａ１）の有するイソシアネート基のすべてを不活性化できる（ブロック化率＝１００％）量とされ、ブロック化反応に供されないブロック化剤が僅かに残留するような量であることが好ましい。
【００７８】
第１のブロックイソシアネート（Ａ１）は、常温〜８０℃の温度範囲で液状であることが取扱い上の点から好ましい。
【００７９】
第１のブロックイソシアネート（Ａ１）の潜在イソシアネート基含有量は２〜１５質量％とされ、好ましくは４〜１０質量％とされる。
【００８０】
本発明において、潜在イソシアネート基含有量とは、ブロックイソシアネートの加熱によって再生されるイソシアネート基の含有割合であって、ブロックイソシアネートの質量（ブロック化剤を含む全質量）を１００質量％としたときの当該イソシアネート基の質量割合をいう。なお、「再生されるイソシアネート基」には、ブロック化剤の解離によって再生されるもののほか、ブロックイソシアネートにウレトジオン基が含有されている場合には、当該ウレトジオン基の開環によって再生されるものも含まれる。
【００８１】
ブロックイソシアネートの潜在イソシアネート基含有量が２質量％未満である場合には、最終的に得られるエラストマーに導入されるウレタン基の割合が過小となり、建築工事用シートなどを構成するエラストマーに要求される機械的強度を得ることができない。一方、この含有量が１５質量％を超えると、最終的に得られるエラストマーに導入されるウレタン基の割合が過大となり、建築工事用シートなどを構成するエラストマーに要求される硬度条件（ＪＩＳ−Ａ硬度が６０以下）を具備することができなくなる。
【００８２】
第１のブロックイソシアネート（Ａ１）の平均官能基数は２〜３とされる。
【００８３】
第１のブロックイソシアネート（Ａ１）を一定の温度以上に加熱すると、ブロック化剤が解離してイソシアネート基が再生する。
【００８４】
第１のブロックイソシアネート（Ａ１）の活性を顕在化させるための加熱温度としては、通常１００〜２５０℃とされ、好ましくは１３０〜２１０℃とされる。
＜第２のブロックイソシアネート（Ａ２）＞
本発明のエラストマー形成性組成物の必須成分である第２のブロックイソシアネート（Ａ２）は、特定のポリイソシアネート変性体（ａ２）のイソシアネート基をブロック化剤で封鎖してなるブロックイソシアネートである。
【００８５】
第２のブロックイソシアネート（Ａ２）を得るために使用される特定のポリイソシアネート変性体（ａ２）は、ウレトジオン二量体を２０質量％以上の割合で含むポリイソシアネートの変性体である。
【００８６】
特定のポリイソシアネート変性体（ａ２）を構成するウレトジオン二量体は、１個のウレトジオン基と、少なくとも２個のイソシアネート基とを分子中に有してなるポリイソシアネートの変性体である。ウレトジオン二量体を加熱することにより、１個のウレトジオン基から２個のイソシアネート基が再生され、ポリイソシアネート２分子が得られる。ここに、ウレトジオン基（自己ブロック）からのイソシアネート基の再生は、揮発性のあるブロック化剤の解離を伴わない点で有利である。
【００８７】
特定のポリイソシアネート変性体（ａ２）におけるウレトジオン二量体の含有割合は、通常２０質量％以上とされ、好ましくは２０〜８０質量％、更に好ましくは３０〜６０質量％とされる。
【００８８】
ウレトジオン二量体の含有割合が２０質量％未満である場合には、これを含有してなるエラストマー形成性組成物に良好な硬化性（加熱により短い時間で硬化して、所期の物性を有するポリウレタンエラストマーを形成することができる性能）を付与することができず、加熱時間（硬化時間）の短縮化を十分に図ることができない。
【００８９】
特定のポリイソシアネート変性体（ａ２）は、ウレトジオン二量体のみからなるものであってもよいが、他の種類の変性体が含有されていてもよい。
【００９０】
特定のポリイソシアネート変性体（ａ２）を構成する「他の種類の変性体」としては、 （１）ポリイソシアネートのイソシアヌレート環状三量体、
（２）ウレトジオン基を含有する三量体以上の変性体、
（３）ウレトジオン基を含有しない四量体以上の変性体などを挙げることができる。
【００９１】
これらのうち、ポリイソシアネートのイソシアヌレート環状三量体が含有されていることが好ましく、これにより、最終的に得られるエラストマーの熱的安定性を向上させることができる。
【００９２】
特定のポリイソシアネート変性体（ａ２）におけるイソシアヌレート環状三量体の含有割合としては、２０〜８０質量％であることが好ましく、更に好ましくは２０〜６０質量％とされる。
【００９３】
イソシアヌレート環状三量体の含有割合が過小である場合には、得られるエラストマーの熱的安定性の向上効果を十分に発揮させることができない。
【００９４】
一方、この割合が過大となる場合には、加熱時間（硬化時間）の短縮化を十分に図ることができない。
【００９５】
ここに、特定のポリイソシアネート変性体（ａ２）の好ましい組成としては、「ウレトジオン二量体：イソシアヌレート環状三量体：その他の変性体（質量比）」＝２０〜８０：８０〜２０：０〜５０とされ、更に好ましくは３０〜６０：６０〜２０：１０〜５０とされる。
【００９６】
ウレトジオン二量体を得るために使用されるポリイソシアネート（単量体）としては、非芳香族イソシアネート（ｉ）の例示化合物として既述した脂環式イソシアネートおよび脂肪族イソシアネートを挙げることができ、これらのうち、入手が容易で取扱性に優れていることなどから、ＨＤＩを使用することが好ましい。
【００９７】
ＨＤＩのウレトジオン二量体およびイソシアヌレート環状三量体を含む特定のポリイソシアネート変性体（ａ２）を合成する方法としては、特許第３２９７９５４号公報に記載されている方法を挙げることができる。具体的には、ＨＤＩ、またはＨＤＩの有するイソシアネート基の一部にポリオールを付加してなるものを、触媒の存在下に、４０〜８０℃で反応（二量化反応・三量化反応）させる方法である。反応の進行は、反応生成物におけるイソシアネート基の濃度を測定することにより追跡し、目的の反応率に到達したときに停止剤（例えば、リン酸、パラトルエンスルホン酸メチルなど）を添加して、反応を停止させ、次いで、反応生成物中に遊離して存在している未反応のＨＤＩ（単量体）を除去する。未反応のＨＤＩを除去する方法としては、溶剤（例えばｎ−ヘキサン）抽出、薄膜蒸留（０．０１〜０．１Ｔｏｒｒ／１２０〜１４０℃）などを挙げることができ、未反応のＨＤＩの残留含有率は０．５質量％未満とすることが好ましい。
【００９８】
ここに、二量化反応・三量化反応を促進させることのできる触媒としては、トリエチルフォスフィン、ジブチルエチルフォスフィン、トリ−ｎ−プロピルフォスフィン、トリイソプロピルフォスフィン、トリ−ｎ−ブチルフォスフィン、トリイソブチルフォスフィン、トリ−ｔ−ブチルフォスフィン、トリアミルフォスフィン、トリオクチルフォスフィン、トリベンジルフォスフィン、ベンジルメチルフォスフィンなどの有機リン化合物などを挙げることができる。
【００９９】
さらに、助触媒として、フェノール性またはアルコール性のヒドロキシ化合物を併用することが好ましい。ここに、フェノール性のヒドロキシ化合物としては、フェノール、クレゾール、トリメチルフェノールなどが挙げられ、アルコール性のヒドロキシ化合物としては、エタノール、シクロヘキサノール、エチレングリコールなどが挙げられる。
【０１００】
特定のポリイソシアネート変性体（ａ２）におけるイソシアネート基含有量としては、１５〜３０質量％であることが好ましく、更に好ましくは２０〜２５質量％とされる。
【０１０１】
特定のポリイソシアネート変性体（ａ２）の有するイソシアネート基を封鎖するブロック化剤としては、特定のアダクトイソシアネート（ａ１）の末端イソシアネート基を封鎖するブロック化剤として例示したε−カプロラクタム、ＭＥＫオキシム、アセト酢酸エチルなどを挙げることができる。
【０１０２】
ブロック化反応は、特定のポリイソシアネート変性体（ａ２）中に、前記ブロック化剤を添加し、反応させることにより行うことができる。
【０１０３】
ブロック化剤の使用量としては、特定のポリイソシアネート変性体（ａ２）の有するイソシアネート基のすべてを不活性化できる（ブロック化率＝１００％）量とされ、ブロック化反応に供されないブロック化剤が僅かに残留するような量であることが好ましい。
【０１０４】
第２のブロックイソシアネート（Ａ２）は、常温〜８０℃の温度範囲で液状であることが取扱い上の点から好ましい。
【０１０５】
第２のブロックイソシアネート（Ａ２）の潜在イソシアネート基含有量〔ブロック化剤の解離による再生イソシアネートと、ウレトジオン基の開環による再生イソシアネートとの合計の含有割合〕としては８〜３０質量％であることが好ましく、更に好ましくは１５〜２５質量％とされる。
【０１０６】
第２のブロックイソシアネート（Ａ２）の平均官能基数は２〜４であることが好ましい。
【０１０７】
第２のブロックイソシアネート（Ａ２）を一定の温度以上に加熱すると、ブロック化剤が解離してイソシアネート基が再生するとともに、ウレトジオン二量体などに由来するウレトジオン基が開環して２個のイソシアネート基が再生（ブロック化剤の放出を伴わない再生）する。
【０１０８】
第２のブロックイソシアネート（Ａ２）の活性を顕在化させるための加熱温度、すなわち、ブロック化剤を解離させるとともに、ウレトジオン基を開環させてイソシアネート基を再生させるための加熱温度としては、通常１００〜２００℃とされ、好ましくは１２０〜１８０℃とされる。
【０１０９】
本発明のエラストマー形成性組成物は、第２のブロックイソシアネート（Ａ２）による優れた硬化性（ウレトジオン基により発現される硬化性）が付与され、一定の温度以上に加熱することによって短い時間で硬化して、所期の物性（硬度および引張強度）を有するポリウレタンエラストマーを形成することができる。
＜（Ｂ）活性水素基含有化合物＞
本発明のエラストマー形成性組成物の必須成分である（Ｂ）活性水素基含有化合物としては、（１）低分子量（２５０≦Ｍｎ＜５００）のアミノ基含有化合物、（２）高分子量（５００≦Ｍｎ≦１２，０００）のアミノ基含有化合物、（３）低分子量（２５０≦Ｍｎ＜５００）の水酸基含有化合物、（４）高分子量（５００≦Ｍｎ≦１２，０００）の水酸基含有化合物、（５）３級アミノ基と水酸基を併有する化合物を挙げることができる。これらは単独でまたは２種以上を組み合わせて使用することができる。
【０１１０】
なお、アミノ基含有化合物は、通常、水酸基含有化合物よりも反応性が高いので、アミノ基含有化合物と水酸基含有化合物とを併用する場合には、両者の反応性を考慮して、それぞれの化合物を選択する必要がある。
【０１１１】
（Ｂ）活性水素基含有化合物の数平均分子量は２５０〜１２，０００とされ、好ましくは３００〜８，０００とされる。
【０１１２】
活性水素基含有化合物の数平均分子量が２５０未満であると、最終的に得られるエラストマーに導入されるウレタン基の割合が過大となり、建築工事用シートなどを構成するエラストマーに要求される硬度条件（ＪＩＳ−Ａ硬度が６０以下）を具備することができなくなる。一方、数平均分子量が１２，０００を超えると、最終的に得られるエラストマーに導入されるウレタン基の割合が過小となり、建築工事用シートなどを構成するエラストマーに要求される機械的強度を得ることができない。
【０１１３】
（Ｂ）活性水素基含有化合物として使用される低分子量のアミノ基含有化合物の具体例としては、３，３′−ジメチル−４，４′−ジアミノジシクロヘキシルメタン、３−アミノ−１−シクロヘキシルアミノプロパン、イソホロンジアミン、１，３−ビス（アミノメチル）シクロへキサン、ポリオキシアルキレンポリアミンなどを挙げることができる。
【０１１４】
なお、ＭＯＣＡなどハロゲンを含有するポリアミンよりも、ハロゲンを含有しないポリアミンを使用することが好ましい。
【０１１５】
また、第１のブロックイソシアネート（Ａ１）および第２のブロックイソシアネート（Ａ２）との反応性の観点から、低分子量のアミノ基含有化合物の有するアミノ基としては、芳香族環についたもので、芳香環の隣接位置にアルキル基があるものや芳香環についた２級アミノ基が好ましい。
【０１１６】
脂肪族１級ジアミノ化合物は、イソシアネートとの反応性が大きすぎるため、高分子化したエラストマーを得ることが難しい。
【０１１７】
（Ｂ）活性水素基含有化合物として使用される高分子量のアミノ基含有化合物としては、ポリエーテルポリオールの末端における水酸基をアミノ基に置換したポリオキシアルキレンポリアミンを挙げることができ、官能基（アミノ基）数が２〜３、数平均分子量が１，０００〜５，０００であるポリオキシアルキレンポリアミンの市販品をハンツマン社より入手することができる。
【０１１８】
（Ｂ）活性水素基含有化合物として使用される高分子量の水酸基含有化合物としては、通常のポリウレタン樹脂のソフトセグメントを構成する公知のポリエステル系ポリオール、ポリエーテル系ポリオール、ポリ炭酸エステル系ポリオールなどを挙げることができる。
【０１１９】
ここに、ポリエステル系ポリオールとしては、数平均分子量が５００未満の水酸基含有化合物と、多塩基酸（例えばアジピン酸、スペリン酸、アゼライン酸、セバシン酸、ドデカジカルボン酸、フマル酸、無水フタル酸）との重縮合反応により得られるポリオールを挙げることができる。
【０１２０】
ポリエーテル系ポリオールとしては、数平均分子量が５００未満の水酸基含有化合物にアルキレンオキサイドを付加して得られる化合物を挙げることができ、その具体例としては、ポリオキシエチレングリコール（ＰＥＧ）、ポリオキシプロピレングリコール（ＰＰＧ）、エチレンオキサイド、プロオキサイドの付加体であるポリオキシエチレンオキシプロピレンポリオール、テトラヒドロフランから得られるＰＴＭＧ、３−メチルテトラヒドロフランを含有するテトラヒドロフランから得られる液状ＰＴＭＧを挙げることができる。
【０１２１】
ポリ炭酸エステル系ポリオールとしては、低分子量の水酸基含有化合物（例えば、活性水素基含有化合物（ii）として例示した水酸基含有化合物と同一の化合物）と、低分子量カーボネート（例えばジアルキルカーボネート、アルキレンカーボネート、ジフェニルカーボネート）との脱アルコール反応または脱フェノール反応により得られるポリオールを挙げることができる。
【０１２２】
（Ｂ）活性水素基含有化合物として使用される、３級アミノ基と水酸基を併有する化合物としては、トリエタノールアミン、ジエタノールアミン、Ｎ，Ｎ，Ｎ’，Ｎ’−テトラキス（２−ヒドロキシプロピル）エチレンジアミン、Ｎ，Ｎ，Ｎ’，Ｎ’，Ｎ”−ペンタキス（２−ヒドロキシプロピル）ジエチレントリアミンなどを挙げることができる。
【０１２３】
＜（Ｃ）難燃剤＞
本発明のエラストマー形成性組成物には、（Ｃ）難燃剤が含有されていることが好ましい。かかる難燃剤としては、特に限定されるものではなく、エラストマーの難燃剤として公知の有機ハロゲン系化合物、リン系化合物、（イソ）シアヌル酸誘導体化合物等の窒素含有化合物、無機化合物などを使用することができる。なお、環境の観点からはハロゲンを含有しない難燃剤を使用することが好ましい。
【０１２４】
（Ｃ）難燃剤として使用される有機ハロゲン系化合物の具体例としては、テトラブロモビスフェノールＡ（ＴＢＢＡ）、ジブロモネオペンチルグリコール、デカブロモジフェニルオキサイド（ＤＢＤＰＯ）、ヘキサブロモシクロドデカン（ＨＢＣＤ）、トリブロモフェノール（ＴＢＰ）、エチレンビステトラブロモフタルイミド、臭素化ポリスチレン、ＴＢＢＰＡエポキシオリゴマー、ＴＢＢＰＡビスジブロモプロピルエーテル、エチレンビスペンタブロモジフェニルなどを挙げることができる。
【０１２５】
（Ｃ）難燃剤として使用されるリン系化合物としては、オルソリン酸アンモニウムと尿素の縮合生成物などのポリリン酸アンモニウム系化合物；トリメチルホスフェート、トリエチルホスフェート、トリブチルホスフェート、トリオクチルホスフェート、トリフェニルホスフェート、トリクレジルホスフェートおよびオクチルジフェニルホスフェートなどのリン酸エステル類；高分子量化したポリホスフェートなどの縮合リン酸エステル類などを挙げることができる。
【０１２６】
（Ｃ）難燃剤として使用される（イソ）シアヌル酸誘導体化合物（ハロゲン非含有含窒素化合物）としては、メラミン、硫酸メラミン、リン酸メラミン、ポリリン酸メラミン、メチロールメラミン、シアヌル酸トリメチルエステル、シアヌル酸トリエチルエステル、アンメリン、アンメリド、２，４，６−トリオキシシアニジンおよびメラミンシアヌレートなどのシアヌル酸誘導体；イソアンメリン、イソメラミン、イソアンメリド、トリメチルカルボジイミド、トリエチルカルボジイミドおよびトリカルボイミドなどのイソシアヌル酸誘導体などを挙げることができる。
【０１２７】
（Ｃ）難燃剤として使用される、（イソ）シアヌル酸誘導体化合物以外の窒素含有化合物（ハロゲン非含有含窒素化合物）としては、例えばジシアンジアミド、ジシアンジアミジシン、グアニジン、スルファミン酸グアニジン、及びジグアニドなどのシアナミド誘導体；並びに尿素、ジメチロール尿素、ジアセチル尿素、トリメチル尿素、及びＮ−ベンゾイル尿素などの尿素誘導体などを挙げることができる。
【０１２８】
（Ｃ）難燃剤として使用される無機化合物としては、水酸化マグネシウム、水酸化アルミニウム、四ホウ酸酸ナトリウム、リン酸マグネシウム、二リン酸ナトリウム、リン酸亜鉛、三酸化アンチモン、五酸化アンチモンおよび窒素化グアニジン、赤燐などを挙げることができる。
＜任意成分＞
本発明のエラストマー形成性組成物には、本発明の効果が損なわれない範囲において、任意成分として、通常のエラストマー形成性組成物（ポリウレタン原料）を構成する成分が含有されていてもよい。かかる任意成分としては、触媒、可塑剤、消泡剤、補強剤などを挙げることができる。
【０１２９】
任意成分である触媒としては、第１のブロックイソシアネート（Ａ１）および第２のブロックイソシアネート（Ａ２）の潜在イソシアネート基からブロック化剤を解離させる（イソシアネート基の顕在化）とともに、ウレタン化反応を促進させることのできる物質、例えばジブチルチンジラウレート、ジオクチルチンジラウレート（ＤＯＴＤＬ）、トリエチルアミン、ネオデカン酸ビスマス、ジアザビシクロウンデセンなどを挙げることができ、これらのうち、ジオクチルチンジラウレート（ＤＯＴＤＬ）が好ましい。
【０１３０】
本発明の一液硬化型のエラストマー形成性組成物は常温液状であることが好ましいが、
さらに低粘度化させるために、可塑剤を添加することもできる。
尚、ここでの常温とは１０〜３０℃の温度範囲であり、液状とは粘度が５０，０００ＭＰa・Ｓ以下であるものを云う。
【０１３１】
かかる可塑剤としては、例えばポリエステル系可塑剤、トリメリット酸系可塑剤、アジピン酸系可塑剤、エポキシ系可塑剤、フタル酸系可塑剤などを挙げることができる。
【０１３２】
消泡剤を含有させることにより、本発明のエラストマー形成性組成物の調製時に巻き込まれた空気に由来する泡を除去することができる。
【０１３３】
かかる消泡剤としては、シリコーン系の消泡剤を挙げることができる。
【０１３４】
補強剤を含有させることにより、得られる成形品の強度（引張強度・曲げ強度）および保形性を向上させることができる。
【０１３５】
かかる補強剤としては、ガラス繊維などの無機充填剤を挙げることができる。
【０１３６】
更に公知の各種添加剤を加えることができる。例えば、成形品（エラストマー）の着色を目的とする染料および顔料、離型剤、安定剤、酸化防止剤、紫外線吸収剤、光安定剤、電気絶縁性向上剤、防かび剤、有機酸の金属塩、アミド系ワックス、金属酸化物、金属水酸化物などの増量剤などを挙げることができる。
【０１３７】
本発明のエラストマー形成性組成物は一液硬化型の組成物であり、主剤、硬化剤からなる二液硬化型の組成物と異なり、混合操作が不要で、混合後のポットライフを考慮する必要もない。また貯蔵においても、液性を保持したまま保管可能である。
【０１３８】
本発明のエラストマー形成性組成物は、一定の温度以上に加熱することにより、第１のブロックイソシアネート（Ａ１）および第２のブロックイソシアネート（Ａ２）のそれぞれの有する潜在イソシアネート基からブロック化剤が解離してイソシアネート基が再生するとともに、第２のブロックイソシアネート（Ａ２）の有するウレトジオン基が開環して２個のイソシアネート基が再生し、ウレタン化反応および／またはウレア化反応が瞬時に行われ、シャープに硬化する。
＜エラストマーシート＞
本発明のエラストマー形成性組成物は、ＪＩＳ−Ａ硬度が３０〜６０のポリウレタンエラストマーからなるシート（エラストマーシート）を製造するために、金型に注入された後、当該金型内で硬化処理される。
【０１３９】
本発明のエラストマーシートの製造方法は、本発明のエラストマー形成性組成物を金型内で硬化処理する工程を含むことを特徴とする。
【０１４０】
ここに、金型への注入操作は、容量の小さな吐出機や手作業でも可能である。
【０１４１】
金型に注入された本発明のエラストマー形成性組成物を一定の温度で加熱することにより、第１のブロックイソシアネート（Ａ１）および第２のブロックイソシアネート（Ａ２）のそれぞれの有する潜在イソシアネート基におけるブロック化剤が解離してイソシアネート基が再生（顕在化）するとともに、第２のブロックイソシアネート（Ａ２）の有するウレトジオン基が開環して２個のイソシアネート基が再生（顕在化）し、これらの再生されたイソシアネート基と、（Ｂ）活性水素含有化合物との反応（硬化反応）が生じる。金型内における加熱条件としては、１００〜２５０℃で１〜１０分間とされる。
【０１４２】
硬化処理により得られるエラストマーシートは、低硬度のエラストマーでありながら、金型から容易に取り出すことができる。
【０１４３】
本発明のエラストマー形成性組成物（製造方法）によって形成されるエラストマーシートは、よごれ防止用床置きマット、玄関マット、机上マットなどの用途に好適に使用することができる。
【０１４４】
上記の用途に使用するという観点から、当該エラストマーシートの厚さは、通常０．２〜５ｍｍとされ、好ましくは０．２〜３ｍｍとされる。
【０１４５】
また、当該エラストマーシートの硬度（ＪＩＳ−Ａ硬度）は３０〜６０であることが必要とされる。
【０１４６】
また、当該エラストマーシートの引張強度は、３ＭＰａ以上であることが好ましく、更に好ましくは５ＭＰａ以上とされる。
【０１４７】
また、当該エラストマーシートの破断時伸びは１００％以上であることが好ましく、更に好ましくは２００％以上とされる。
＜複合シート＞
本発明のエラストマー形成性組成物は、積層型の複合シートを製造するために、繊維性基布の少なくとも一面に塗布された後に硬化処理される。
【０１４８】
また、本発明のエラストマー形成性組成物は、含浸型の複合シートを製造するために、繊維性基布に含浸された後に硬化処理される。
＜繊維性基布＞
繊維性基布を構成する繊維としては、特に限定されるものではなく、木綿、麻などの天然繊維；ガラス繊維、炭素繊維、金属繊維などの無機繊維；ビスコースレーヨン、キュプラ、ポリノジックなどの再生繊維；ジアセテート繊維、トリアセテート繊維、プロミックスなどの半合成繊維；ナイロン６、ナイロン６６、ポリエステル（ポリエチレンテレフタレートなど）、芳香族ポリアミド、アクリル、およびポリオレフィンなどの合成繊維を例示することができ、これらは単独でまたは２種以上を組み合わせて使用することができる。
【０１４９】
繊維性基布の組織を形成する糸（繊維の集合体）としては、短繊維紡績糸（スパンヤーン）、長繊維糸条（フィラメントヤーン）、マルチフィラメント糸、スプリットヤーン、テープヤーン、マルチフィラメントにステープルファイバー（短繊維）を絡ませた複合糸（特開２００２−３０５７２号公報参照）、当該複合糸を更に撚り合わせた複合撚糸（同公報参照）などの何れであってもよい。
【０１５０】
繊維性基布の基布組織としては、織物、編物、不織布またはこれらの複合体の何れであってもよい。
【０１５１】
また、繊維性基布の編織組織としては、（ｉ）少なくともそれぞれ、糸間間隙をおいて平行に配置された経糸および緯糸を含む糸条により構成された粗目布状の編織物（メッシュ・網地・網目織り・ネットなどと称されるものをすべて含む概念）、および（ii）糸条間に実質上間隙が形成されていない非粗目布状の編織物の何れであってもよく、複合シートの用途に応じて、「粗目布状」および「非粗目布状」の何れにするか選択すればよい。
【０１５２】
ここに、通気性が要求される複合シート（例えば、最近の建築工事用シート）を構成する繊維性基布には「粗目布状」の編織物が使用され、通気性が要求されない複合シート（例えばテントシートなどに代表されるターポリン）を構成する繊維性基布には「非粗目布状」の編織物が使用される。上記（ｉ）の粗目布状の編織物の透孔面積率（空隙率）としては、１０〜９５％程度であることが好ましく、網目の糸間間隔としては、０．５〜５ｍｍが好ましい。又、網目を構成する糸の太さは、０．０５〜１ｍｍのものが好ましい。
【０１５３】
繊維性基布の厚さとしては、複合シートの用途や要求性能によっても異なるが、例えば建築工事用シートを構成する繊維性基布の場合、０．０５〜２ｍｍであることが好ましく、更に好ましくは０．１〜２ｍｍである。
【０１５４】
ここに、網目の大きなものは、糸を太くする必要があり、それに伴って繊維性基布も厚くなる。
＜積層型の複合シートの製造方法＞
本発明の積層型の複合シートの製造方法は、本発明のエラストマー形成性組成物を繊維性基布の少なくとも一面に塗布（コーティング）する工程と、当該エラストマー形成性組成物による塗膜を硬化させてエラストマー層を形成する工程とを含むことを特徴とする。
【０１５５】
エラストマー形成性組成物の塗布方法としては、特に限定されるものではなく、ナイフコータ、ロールコータ、スプレーなどを使用する方法を挙げることができる。
【０１５６】
本発明のエラストマー形成性組成物は、無溶剤タイプであるため、塗膜の乾燥（溶剤の除去）を実施することなく、直ちに塗膜の硬化処理を実施することができる。
【０１５７】
本発明のエラストマー形成性組成物による塗膜の硬化処理（エラストマー層の形成）は、オーブンや熱プレスにより当該塗膜を加熱することにより行われる。加熱条件としては、１００〜２５０℃で１〜１０分間とされる。塗膜の硬化処理により、繊維性基布の少なくとも一面にエラストマー層が積層されてなる積層型の複合シートが得られる。
【０１５８】
積層型の複合シートを構成するエラストマー層の厚さは０．０５〜２ｍｍであることが好ましく、更に好ましくは０．１〜１ｍｍとされる。
【０１５９】
積層型の複合シートの厚さは、０．２〜３．０ｍｍであることが好ましく、更に好ましくは０．４〜２．０ｍｍとされる。
＜含浸型の複合シートの製造方法＞
本発明の含浸型の複合シートの製造方法は、本発明のエラストマー形成性組成物に繊維性基布を浸漬（ディッピング）する工程と、当該繊維性基布に含浸されたエラストマー形成性組成物を硬化させる工程とを含むことを特徴とする。
【０１６０】
浸漬によってエラストマー形成性組成物を繊維性基布に十分に含浸させた後（すなわち、当該繊維性基布を構成する糸がエラストマー形成性組成物により完全に被覆された後）、当該繊維性基布をロールなどに通して過剰量のエラストマー形成性組成物を絞り出してもよい。
【０１６１】
繊維性基布に含浸されたエラストマー形成性組成物の硬化処理は、オーブンや熱プレスにより当該繊維性基布を加熱することにより行われる。加熱条件としては、１００〜２５０℃で１〜１０分間とされる。硬化処理により、繊維性基布の内部にエラストマーの連続相が含有されてなる含浸型の複合シートが得られる。
【０１６２】
粗目布状の編織物からなる繊維性基布を使用して得られる複合シートは、当該繊維性基布の粗目組織に由来するネット状の成形品となり、通気性が要求される用途に使用することが可能となる。
【０１６３】
含浸型の複合シートの厚さは、０．２〜３．０ｍｍであることが好ましく、更に好ましくは０．４〜２．０ｍｍとされる。この厚さは、繊維性基布を構成する糸の太さと付着したエラストマーの厚さに依存する。
【０１６４】
本発明の製造方法により得られた複合シートは、建築養生・塗装飛散防止・落下物対策などのために使用する建築工事用シート；軒出しテント、屋形テントなどのテントシート；自動車用幌シート；フレキシブルコンテナなどの用途に好適に使用することができる。
【０１６５】
上記のような用途に使用するという観点から、複合シートを構成するエラストマー（積層型の複合シートにおけるエラストマー層／含浸型の複合シートの内部に含有されるエラストマーの連続相）の硬度（ＪＩＳ−Ａ硬度）は３０〜６０であることが必要とされる。この硬度が３０未満であると、上記の用途に使用する複合シートを構成するエラストマーに要求される機械的強度を得ることができない。一方、この硬度が６０を超えると、積層型の複合シートにおいて、繊維性基布に対する追従性が低下して層間剥離を生じたり、含浸型の複合シートにおいて、所期の柔軟性が得られなかったりする。
【０１６６】
また、複合シートの製造に使用したエラストマー形成性組成物を、複合シートを製造したときと同一の硬化条件（加熱条件）で形成したエラストマーシートの引張強度は、３ＭＰａ以上であることが好ましく、更に好ましくは５ＭＰａ以上とされる。
【０１６７】
また、当該エラストマーシートの破断時伸びは１００％以上であることが好ましく、更に好ましくは２００％以上とされる。
【実施例１】
【０１６８】
以下に、実施例および比較例により本発明を更に詳細に説明するが、本発明はこれらによって何ら限定して解釈されるものではない。
【０１６９】
なお、以下において「部」および「％」は、特にことわらない限り、それぞれ、「質量部」および「質量％」を意味する。
【０１７０】
また、以下の実施例において、（Ｂ）活性水素基含有化合物としては、下記の水酸基含有化合物（Ｂ−１）〜（Ｂ−２）を使用した。
（１）水酸基含有化合物（Ｂ−１）：
３−メチル−１，５−ペンタンジオールおよびトリメチロールプロパンと、アジピン酸との重縮合反応により得られたポリエステル系ポリオール「Ｆ−１０１０」（株式会社クラレ製，水酸基価＝１６４ｍｇＫＯＨ／ｇ，平均官能基数＝約３，数平均分子量＝１，０２７）
（２）水酸基含有化合物（Ｂ−２）：
３−メチル−１，５−ペンタンジオールおよびトリメチロールプロパンと、アジピン酸との重縮合反応により得られたポリエステル系ポリオール「Ｆ−３０１０」（株式会社クラレ製，水酸基価＝５６ｍｇＫＯＨ／ｇ，平均官能基数＝３，数平均分子量＝３０００）
〔合成例１（第１のブロックイソシアネート（Ａ１）の合成）〕
ヘキサメチレンジイソシアネート（ＨＤＩ）の３３６ｇｒと、クラレポリオールＰ−１０１０ＮＦ１０００ｇｒとを１００℃で反応させ次いでε−カプロラクタム２３７ｇを１００℃で反応させることにより、透明な粘調液体からなる第１のブロックイソシアネート（Ａ１）を得た。以下、これを「ブロックイソシアネート（Ａ１−１）」という。このブロックイソシアネート（Ａ１−１）の潜在イソシアネート基含有量は５．３％、平均官能基数は２であった。
〔合成例２（第２のブロックイソシアネート（Ａ２）の合成）〕
攪拌機、温度計および還流冷却器を取り付けた四ッ口フラスコに、ＨＤＩ（日本ポリウレタン工業（株）製；イソシアネート基含有量＝４９．９％、固形分＝１００％）１０００部と、２−ｎ−ブチル−２−エチル−１，３−プロパンジオール７．５部とを仕込んだ。これを攪拌しながら５０〜６０℃に加熱し、イソシアネート基含有量が４９．１％に達するまでウレタン化反応を進めた。そしてその後、この反応液中にトリブチルフォスフィン（触媒）１．０部を加えてウレトジオン化およびイソシアヌレート化反応を進め、イソシアネート基含有量が４２．５％に到達した時点でパラトルエンスルホン酸メチル（停止剤）１．１部を加えて反応を停止させ、淡黄色の反応生成液を得た。未反応のＨＤＩを１２０〜１４０℃、０．０１〜０．０５Ｔｏｒｒで薄膜蒸留により除去することによりＨＤＩの変性体を得た。
【０１７１】
得られたＨＤＩの変性体のイソシアネート基含有量は２２．２％、ウレトジオン二量体の含有割合は４７％、イソシアヌレート環状三量体の含有割合は３１％、未反応のＨＤＩの残留含有率は０．３％、平均官能基数は２．６であった。ここで、ウレトジオン二量体およびイソシアヌレート環状三量体の含有割合は、示差屈折率計検出によるＧＰＣによって測定された各ピークの面積百分率をもとに検量線から求めた値である。また、未反応のＨＤＩの残留含有率は、ガスクロマトグラフィー分析により求めた値である。
【０１７２】
以上のようにして得られたＨＤＩの変性体を特定のポリイソシアネート変性体（ａ２）とし、このＨＤＩの変性体１００部と；ε−カプロラクタム５９．８部とを反応容器に仕込み、８０℃で６時間反応させることにより、第２のブロックイソシアネート（Ａ２）を得た。以下、これを「ブロックイソシアネート（Ａ２−１）」という。このブロックイソシアネート（Ａ２−１）の潜在イソシアネート基含有量は２４．９％であった。
＜実施例１＞
合成例１により得られたブロックイソシアネート（Ａ１−１）６７０部と、合成例２により得られたブロックイソシアネート（Ａ２−１）５０部と、水酸基含有化合物（Ｂ−１）２８０部と、ジオクチルチンジラウレート（ＤＯＴＤＬ）１部とを混合用容器に仕込み、この系を混合攪拌して均一化することにより、常温液状の本発明のエラストマー形成性組成物を調製した。
【０１７３】
このようにして得られたエラストマー形成性組成物を、２００℃に加熱された金型に注入し、当該エラストマー形成性組成物を当該金型内で６分間にわたり加熱硬化させた後、１０分間冷却し、金型を開放して厚さ２ｍｍのエラストマーシート（１５０ｍｍ×２００ｍｍの成型品）を取り出した。このエラストマーシートの取出し（脱型）は容易に行うことができた。
＜実施例２＞
合成例１により得られたブロックイソシアネート（Ａ１−１）４２０部と、合成例２により得られたブロックイソシアネート（Ａ２−１）５０部と、水酸基含有化合物（Ｂ−２）５３０部と、ジオクチルチンジラウレート（ＤＯＴＤＬ）１部とを混合用容器に仕込み、この系を混合攪拌して均一化することにより、常温液状の本発明のエラストマー形成性組成物を調製した。
【０１７４】
このようにして得られたエラストマー形成性組成物を、２００℃に加熱された金型に注入し、当該エラストマー形成性組成物を当該金型内で６分間にわたり加熱硬化させた後、１０分間冷却し、金型を開放して厚さ２ｍｍのエラストマーシート（１５０ｍｍ×２００ｍｍの成型品）を取り出した。このエラストマーシートの取出し（脱型）は容易に行うことができた。
＜比較例１＞
ジメチルホルムアルデヒド（ＤＭＦ）４０部と、テトラヒドロフラン（ＴＨＦ）４０部との混合溶剤に、熱可塑性のウレタン系樹脂「Ｐ−３９０」（日本ミラクトラン社製）２０部を溶解して、ウレタン系樹脂の溶液（比較用のエラストマー形成性組成物）を調製した。
【０１７５】
このようにして得られたウレタン系樹脂の溶液（固形分濃度＝２０％）を片面開放の金型に注入し、１００℃で２０分間かけて混合溶剤の一部を蒸発させ、次いで、１５０℃に雰囲気温度を高め２０分掛けて、さらに溶剤を蒸発させた後、１０分間冷却し、金型から厚さ１ｍｍのエラストマーシート（１５０ｍｍ×２５０ｍｍの成型品）を取り出した。厚さ２ｍｍのシートの作製を試みたが、液層の厚みが１０ｍｍになり、この液層の厚みでは１時間以上掛けないとフラットなシートはできないので、２ｍｍ厚のシートは作製しなかった。
＜比較例２＞
温度計、攪拌機、窒素導入管を備えた２０００ｍＬの四つ口フラスコに、分子量２，０００のポリカプロラクトン８６．５ｇと、ネエオペンチルグリコール５３．４ｇと、トリメチロールプロパン４．３ｇと、ジメチロールプロピオン酸１７．９ｇと、Ｎ−メチル−２−ピロリドン３４．５ｇとを仕込み、窒素を導入しながら、９０℃まで昇温して内容物を溶解した。
【０１７６】
次に、この系を４０℃まで冷却した後、アセトン７２ｇを入れ、内温が３０℃になったところで、トリレンジイソシアネート１３７．８ｇを１時間掛けて滴下した。内温を３０〜４０℃に保ち、８時間反応を行った後、１００．５ｇのアセトンで希釈した。得られたプレポリマーのイソシアネート基含有量は０．９０％であった。
【０１７７】
次に、この系に、ジメチルエタノールアミン１０．７ｇ、イソホロンジアミン９．２ｇを含有する水５０４．４ｇを滴下し、反応させることで水性ポリウレタン樹脂を得た。この水性ポリウレタン樹脂を更に４０℃で減圧下、アセトン除去を行い、固形分３７．１％の水性ポリウレタン樹脂エマルジョンを得た。
【０１７８】
この水性エマルジョンを比較例１と同様にして片面開放の金型に注入してシートの作製を試みたが、表面皮張りのため、２時間掛けても水分が残り、１ｍｍ厚のシートを得ることはできなかった。
＜比較例３＞
アダクトイソシアネート「Ｃ−２６１２」（日本ポリウレタン工業（株）製）３０１部と、合成例２で得られたＨＤＩの変性体〔特定のポリイソシアネート変性体（ａ２）〕５７部と、水酸基含有化合物（Ｂ−１）４６５部とを混合用容器に仕込み、この系を混合攪拌して均一化することにより、比較用のエラストマー形成性組成物を調製した。
【０１７９】
このようにして得られたエラストマー形成性組成物を、室温下に２時間放置したところ、一部がゲル化していて、金型に注入することはできなかった。
＜エラストマーシートの評価＞
（１）物性の測定：
実施例１〜２で得られたエラストマーシートの各々について、ＪＩＳ Ｋ ７３１２（１９９６）に準拠し、硬さ（ＪＩＳ−Ａ）、１００％モジュラス（Ｍ100
）、引張強さ（ＴB ）および破断時伸び（ＥB ）を測定した。なお、引張試験用の試験片は２号ダンベルを使用した。結果を下記表１に示す。
（２）耐摩耗性：
実施例１〜２で得られたエラストマーシートの各々について、ＪＩＳ Ｋ
７３１２（１９９６）−２４．５（テーバー摩耗試験）に準拠して、試験片の摩耗量を測定した。結果を併せて下記表１に示す。このときの摩耗輪はＨ−２２を使用した。
（３）厚みの均一性：
大面積のシートを製造するための金型を用いたこと以外は実施例１〜２と同様にして、厚さ２ｍｍの大面積のエラストマーシート（６００ｍｍ×９００ｍｍの成型品）を製造した。
【０１８０】
得られたエラストマーシートの各々について、下記の基準に従って厚みの均一性を評価した。結果を併せて下記表１に示す。
（厚みの均一性）
「○」：厚みの差が５％以下である。
【０１８１】
「△」：厚みの差が５％を超え、１０％以下である。
【０１８２】
「×」：厚みの差が１０％を超えている。
【０１８３】
【表１】
2008081698.tif 000002
【０１８４】
＜実施例３＞
実施例１で調製したエラストマー形成性組成物７５部に、メラミンシアヌレート（難燃剤：日産化学製、ＭＣ−６１０、平均粒子径１〜５μｍ）２０部と、三酸化アンチモン（難燃剤）５部と、ジオクチルチンジラウレート（ＤＯＴＤＬ）０．１部とを添加し、この系を混合攪拌して均一化することにより、スラリー状の難燃性のエラストマー形成性組成物（本発明のエラストマー形成性組成物）を調製した。
【０１８５】
このようにして得られたエラストマー形成性組成物に、ポリエステル系のフィラメントから形成された粗目布状（ネット状）の織物（目付＝８０ｇ／ｍ2
，厚さ＝０．２ｍｍ，糸の太さ＝０．１ｍｍ，網目の糸間間隔＝１．５ｍｍ，透孔面積率＝約９０面積％）からなる繊維性基布を浸漬し、当該繊維性基布にエラストマー形成性組成物を含浸させた。
【０１８６】
次いで、エラストマー形成性組成物が含浸された繊維性基布を、２１０℃に設定されたオーブン内に２分間放置して、エラストマー形成性組成物を硬化させることにより、繊維性基布の内部にエラストマーの連続相が含有されてなる厚さ０．５ｍｍの複合シートを製造した。得られた複合シートは、繊維性基布の粗目組織に由来するネット状の成形品（繊維性基布を形成するフィラメントがエラストマーによって完全に被覆された成形品，透孔面積率＝約５０面積％）であり、建築工事用シートなどに要求される柔軟性を有するものであった。
＜実施例４＞
実施例１で調製したエラストマー形成性組成物に代えて、実施例３で調製したエラストマー形成性組成物７５部を使用して難燃性のエラストマー形成性組成物を調製し、当該エラストマー形成性組成物に繊維性基布を浸漬したこと以外は実施例３と同様にして、繊維性基布の内部にエラストマーの連続相が含有されてなる厚さ０．６ｍｍの複合シートを製造した。得られた複合シートは、繊維性基布の粗目組織に由来するネット状の成形品であり、建築工事用シートなどに要求される柔軟性を有するものであった。
＜比較例４＞
実施例１で調製したエラストマー形成性組成物に代えて、比較例１で調製したエラストマー形成性組成物（ウレタン系樹脂の溶液）７５部を使用して難燃性のエラストマー形成性組成物を調製し、当該エラストマー形成性組成物に繊維性基布を浸漬し、オーブンによる加熱温度を１８０℃に変更したこと以外は実施例３と同様にして厚さ０．５ｍｍの複合シートを製造した。
【０１８７】
得られた複合シートは、繊維性基布を形成するフィラメントがエラストマーによって十分に被覆されず、むき出し状態であり、また、当該複合シートは柔軟性を有するものではなかった。
＜比較例５＞
実施例１で調製したエラストマー形成性組成物に代えて、比較例２で調製したエラストマー形成性組成物（ウレタン系樹脂の水性エマルジョン）７５部を使用して難燃性のエラストマー形成性組成物を調製し、当該エラストマー形成性組成物に繊維性基布を浸漬し、１２０℃のオーブンで１０分、１５０℃のオーブンで１０分の加熱に変更したこと以外は実施例３と同様にして厚さ０．５ｍｍ複合シートを製造した。
【０１８８】
得られた複合シートは、繊維性基布を形成するフィラメントがエラストマーによって十分に被覆されず、むき出し状態であり、また、当該複合シートは柔軟性を有するものではなかった。
＜実施例５＞
実施例３と同様にして難燃性のエラストマー形成性組成物（本発明のエラストマー形成性組成物）を調製した。
【０１８９】
このようにして得られたエラストマー形成性組成物を、ポリエステル系のフィラメントから形成された非粗目布状の織物（目付＝２００ｇ／ｍ2
，厚さ＝０．１５ｍｍ，糸の太さ＝０．１ｍｍ，網目の糸間間隔＝０ｍｍ，透孔面積率＝０面積％）からなる繊維性基布の両面に、ロールコータを用いて塗布した（膜厚４００μｍ）。
【０１９０】
次いで、エラストマー形成性組成物が両面に塗布された繊維性基布を、２１０℃に設定されたオーブン内に２分間放置して、エラストマー形成性組成物の塗膜を硬化させることにより、繊維性基布の両面にエラストマー層が積層されてなる厚さ０．６ｍｍの複合シートを製造した。得られた複合シートにおいて、エラストマー層は繊維性基布に対して強固に接着しており、また、当該複合シートは、柔軟性を有するものであった。
＜実施例６＞
実施例４と同様にして難燃性のエラストマー形成性組成物（本発明のエラストマー形成性組成物）を調製した。
【０１９１】
このようにして得られたエラストマー形成性組成物を、非粗目布状の織物からなる繊維性基布の両面に塗布したこと以外は実施例５と同様にして、繊維性基布の両面にエラストマー層が積層されてなる厚さ１．０ｍｍの複合シートを製造した。得られた複合シートにおいて、エラストマー層は繊維性基布に対して強固に接着しており、また、当該複合シートは、柔軟性を有するものであった。
＜参考例１＞
合成例１により得られたブロックイソシアネート（Ａ１−１）４２２部と、水酸基含有化合物（Ｂ−１）１５５部と、ジオクチルチンジラウレート（ＤＯＴＤＬ）１部とを混合用容器に仕込み、この系を混合攪拌して均一化することにより、エラストマー形成性組成物を調製した。
＜実験例＞
実施例１および参考例１で得られたエラストマー形成性組成物の各々を２００℃に加熱された金型に注入し、加熱時間を種々変更して、厚さ２ｍｍのエラストマーシートを形成した。得られたエラストマーシートの各々について、上記と同様にして物性（ＪＩＳ−Ａ硬さ・引張強さ・破断時伸び）を測定した。結果を下記表２に示す。
【０１９２】
【表２】
2008081698.tif 000003
【産業上の利用可能性】
【０１９３】
本発明の組成物により形成されるエラストマーシートは、よごれ防止マット、玄関マット、机上マットなどの用途に適用できる。
【０１９４】
本発明の組成物を用いて製造される複合シートは、建築養生・塗装飛散防止・落下物対策などのために使用する建築工事用シート；軒出しテント、屋形テント、テント倉庫、ルーフィング用、看板用、野積みシートなどのテントシート；自動車用幌シート；フレキシブルコンテナなどなどの用途に適用できる。